계속 해서 , 본 발명 에 관한 강 조직 의 동정 방법 을 설명 한다 . 강 조직 은 , 강판 의 압연 방향 및 두께 방향 에 평행 인 단면 및 / 또는 압연 방향 에 수직 인 단면 을 500 배 내지 10000 배 의 배 율 로 관찰 함 으로써 동정 할 수 있 다 . 예 를 들 어 , 강판 을 잘라 낸 후 , 기계 연마 에 의해 표면 을 경면 으로 마무리 한 후 , 나이 탈 시약 을 사용 하 여 강 조직 을 현출 한다 . 그 후 , 표면 으로부터 의 깊이 가 당해 강판 의 두께 의 1 / 2 정도 인 영역 의 강 조직 을 주사 형 전자 현미경 ( SEM : scanning electron microscope ) 을 사용 하 여 관찰 한다 . 이 에 의해 모재 강판 의 페라이트 의 면적 분 율 을 측정 할 수 있 다 . 또한 , 본 발명 에 있 어서 , 판 두께 중 심부 의 잔류 오스테나이트 의 면적 분 율 은 X 선 측정 에 의해 이하 와 같이 하 여 결정 된다 . 먼저 , 강판 의 표면 으로부터 당해 강판 의 두께 의 1 / 2 까지 의 부분 을 기계 연마 및 화학 연마 에 의해 제거 하 고 , 당해 화학 연마 한 면 에 대하 여 특성 X 선 으로서 MoK α 선 을 사용 함 으로써 측정 을 행한다 . 그리고 , 체 심 입방 격자 ( bcc ) 상의 ( 200 ) 및 ( 211 ) , 그리고 면 심 입방 격자 ( fcc ) 상의 ( 200 ) , ( 220 ) 및 ( 311 ) 의 회절 피크 의 적분 강도 비 로부터 , 다음 의 식 을 사용 하 여 판 두께 중 심부 의 잔류 오스테나이트 의 면적 분 율 을 산출 한다 .